(57)【要約】【課題】本願発明は電気二重層キャパシタ及びその製造方法に関する。【解決手段】ウルトラキャパシタは、片側の端部に底部を有する円筒型の外装ケース（１）を備え、外装ケースは、第１の電流端子（３）と一体化されたエンドキャップ（２）により封口される。第２の電流端子の端子端部は、外装ケースの底部から突出する。以前から知られている解決策とは異なり、ウルトラキャパシタ内に電流端子を配置し、そして、内部抵抗を減少させて最適充填密度を達成するためにウルトラキャパシタは電極端子にスポット溶接される。【選択図】図３
2019517156.tif 000002
【特許請求の範囲】
【請求項１】
炭素／炭素一体型高エネルギー密度ウルトラキャパシタであって、
前記ウルトラキャパシタは、片側に底部を有し、もう片側はエンドキャップ（２）で封止されている円筒型の外装ケース（１）を備え、
前記エンドキャップ（２）は第１の電流端子（３）と一体化されており、前記第１の電流端子（３）は、前記ウルトラキャパシタに電解液を充填するための貫通孔（６）を有しており、
前記ウルトラキャパシタは更に、前記エンドキャップ（２）を前記ウルトラキャパシタの前記円筒型の外装ケース（１）から電気的に絶縁するためのシール部材（５）と、前記円筒型の外装ケース（１）内に配置される二重層炭素電極（７）と、第２の電流端子（４）と、を備え、
前記円筒型の外装ケース（１）の前記底部には開口部（８）があり、前記開口部（８）を介して、前記第２の電流端子（４）の端子端部は、前記円筒型の外装ケース（１）の外側へと突き出ており、
前記第２の電流端子（４）の端子端部は、前記円筒型の外装ケース外側の前記開口部（８）の縁部に沿って前記円筒型の外装ケース（１）の前記底部に溶接されており、
前記エンドキャップ（２）は、前記ウルトラキャパシタから突出する前記第１の電流端子（３）の端子端部を外へ導くための開口部（９）を有し、
前記エンドキャップ（２）と前記第１の電流端子（３）の端子端部とは、前記開口部（９）の縁部に沿って溶接されることを特徴とする、ウルトラキャパシタ。
【請求項２】
前記第１の電流端子（３）及び前記第２の電流端子（４）は、前記第１及び第２の電流端子（３、４）の中心から放射状に延在する、矩形の突起部（１０、２０）を備えた星状構造を構成し、
前記星状構造の放射状の突起部（１０、２０）の上側表面には、補強リブ（１１、２１）が形成され、
前記ウルトラキャパシタ組み立て時に、前記星状構造（１０、２０）の下部表面は、装填された円筒型の炭素電極の正極又は負極に対応するよう溶接されることを特徴とする、請求項１記載のウルトラキャパシタ。
【請求項３】
前記星状構造の前記放射状の突起部（１０、２０）の前記上側表面上に形成される前記補強リブ（１１、２１）が、放射状に方向づけされることを特徴とする、請求項２記載のウルトラキャパシタ。
【請求項４】
前記エンドキャップ（２）はその外縁部に、前記シール部材（５）の厚みに対応する高さを有する段差（１２）を有し、
前記エンドキャップ（２）は、前記円筒型の外装ケースの端部の平面の上に延在するカラー（１３）を、前記開口部（９）周囲に有し、
前記カラー（１３）には接続スリーブ（１４）が取り付けられ、そして、前記接続スリーブ（１４）の外側直径が前記カラーの直径に対応することを特徴とする、請求項１記載のウルトラキャパシタ。
【請求項５】
前記接続スリーブ（１４）はねじ貫通孔（１５）を有しており、そして、前記接続スリーブ（１４）は前記エンドキャップ（２）の前記カラー（１３）に溶接されることを特徴とする、請求項４記載のウルトラキャパシタ。
【請求項６】
前記第２の電流端子（４）の端部はねじ切りされ、
前記電気二重層ウルトラキャパシタをそれぞれ、キャパシタ電池に直列に組み立てることができるように、ねじ切りされた部分の寸法は、前記接続スリーブ（１４）の前記ねじ貫通孔（１５）の寸法に対応していることを特徴とする、請求項４記載のウルトラキャパシタ。
【請求項７】
前記シール部材（５）はＬ字状の断面を有するリングであり、そして、前記シール部材（５）のＬ字状の短い側の突出部で、前記エンドキャップ（２）の外縁部の前記段差（１２）は支持され、
前記炭素電極を前記円筒型の外装ケースの中心に配置し、前記炭素電極を前記外装ケースから分離するために、前記シール部材（５）のＬ字状の長い側の突出部で、円筒型の充填された前記炭素電極を包むことを特徴とする、請求項１記載のウルトラキャパシタ。
【請求項８】
蓄電装置のための一体化された電流端子であって、前記電流端子（１０３）は、中心から放射状に延在する、矩形の突起部（１１０）を備える星状構造（１００）を構成し、
前記突起部（１１０）の上側の縁部に、補強リブ（１１１）が形成されることを特徴とする電流端子。
【請求項９】
前記電流端子（１０３）は、製造時に、二重層キャパシタといった蓄電装置を電解液で充填するための貫通孔（１０６）を有することを特徴とする、請求項８記載の一体化された電流端子。
【請求項１０】
前記電流端子の底面では、貫通孔（１０６）から、前記星状構造（１００）の前記放射状の突起部（１１０）間の、前記突起材同士の接触点まで、チャネル（１１７）が延在していることを特徴とする、請求項８記載の一体化された電流端子。
【請求項１１】
前記電流端子の前記放射状の突起部（１００）の底面は、巻回された電極の円筒型ゼリーロール面上で巻き込んだ集電体箔の平坦な端部に溶接されることを特徴とする、請求項８乃至１０のいずれか一項記載の一体化された電流端子。
【請求項１２】
前記溶接は、レーザ溶接又はレーザスポット溶接であることを特徴とする、請求項１１記載の一体化された電流端子。
【請求項１３】
電気二重層電極を有するウルトラキャパシタを製造する方法であって、以下のステップを備える。
ａ）星状構造の上側面に形成される補強リブが外装ケースの底部に取り付けられるよう、そして、第２の電流端子の端子端部が前記外装ケースから突出するように、前記第２の電流端子を前記ウルトラキャパシタの円筒型の前記外装ケース内に配置するステップ
ｂ）円筒型の前記外装ケースの底部に、前記第２の電流端子の端子端部を溶接するステップ
ｃ）円筒型の充填された炭素電極を前記外装ケース内に配置するステップ
ｄ）その後、前記炭素電極の上部を囲むように、シール部材を用いてエンドキャップを取り付けるステップ
ｅ）前記ウルトラキャパシタが封止され密封されるように、円筒型の前記外装ケース内部の上端部をローリングするステップ
ｆ）第１の電流端子の孔を介してウルトラキャパシタに電解液を充填し、それから、前記孔をキャップで封止するステップ
ｇ）接続スリーブを第１の電流端子に溶接するステップ
【発明の詳細な説明】
【技術分野】
【０００１】
本発明は、円筒型の外装ケースを有する炭素複合電極を備える一体型高エネルギー密度電気二重層ウルトラキャパシタと、そのウルトラキャパシタからなる電池とに関する。
【背景技術】
【０００２】
二重層キャパシタ（コンデンサ）のさまざまな構造は、従来技術により公知である。
２０１２年４月１６日に公開されたＯＵ  Ｓｋｅｌｅｔｏｎ  Ｔｅｃｈｎｏｌｏｇｉｅｓによるエストニア特許出願公開第ＥＥ０５６２９号では、本発明の発明者が、プリズム二重層キャパシタについて記載している。これまでの円筒二重層キャパシタに関する主な課題は、電極と電流端子間における接触である。
【０００３】
２００３年５月１５日に公開されたＭａｘｗｅｌｌ  Ｔｅｃｈｎｏｌｏｇｉｅｓ、Ｉｎｃ．による国際公開第０３／０４１０９７号には、第１端子及び第２端子を備える二重層キャパシタが記載されている。そして、キャパシタ缶に巻回電極構造が配置される。その後キャパシタ缶は、接触端部及び第１のスタッド／集電体によって封止される。第２のディスク／端子柱は、キャパシタ缶の他端に配置される。円筒キャパシタの主な課題は、「ゼリーロール」電極と電流端子間の接触である。
【０００４】
２００９年７月１６日に公開されたＭａｘｗｅｌｌ  Ｔｅｃｈｎｏｌｏｇｉｅｓ、Ｉｎｃ．による米国特許出願公開第２００９／０１８０２３８号には、対向面を有する第１の集電体と第２の集電体とを備える二重層蓄電装置について記載されている。第１及び第２の電極構造は、対応する集電体の対向する側に隣接して配置される。
【先行技術文献】
【特許文献】
【０００５】
【特許文献１】エストニア特許出願公開第ＥＥ０５６２９号
【特許文献２】国際公開第０３／０４１０９７号
【特許文献３】米国特許出願公開第２００９／０１８０２３８号
【発明の概要】
【課題を解決するための手段】
【０００６】
本発明は、高比容量かつ高エネルギー密度の炭素／炭素電気二重層キャパシタ（ＥＤＬＣ）に関し、そして、全体に亘って多孔性を有するセパレータによって互いに分離される、負帯電ミクロ／メソポーラス炭素複合電極と、正帯電ミクロ／メソポーラス炭素複合電極とを含む。
【０００７】
本発明はまた、高比容量及び高エネルギー密度の円筒型の炭素／炭素ＥＤＬＣの構造に関し、そして、電気化学系において、効率的な充填密度と低い内部抵抗とを部分的に保証する。
【０００８】
本発明は更に、付加的な支持要素なく、ＥＤＬＣの個別要素を高圧ＥＤＬＣ電池に組み込むことを可能にする円筒型のＥＤＬＣの特色に関する。
【０００９】
本発明の目的は、低い内部抵抗を有する高電力密度の円筒型ウルトラキャパシタの設計を提供することである。前記目的は、キャパシタの第１の電流端子とエンドキャップ（封口体）とを一体化することよって達成された。そして、第１の電流端子は、電流端子の中心から放射状に延在する脚部又は突起部又は部材と、放射状に延在する部材の縁の一方に形成される補強リブとを有する放射状構造又は星状構造で構成される。
電流端子は、放射状に延在する部材の底部に沿ってキャパシタの電極にレーザ溶接される。キャパシタは有底の外装ケースを備え、その底部には、第２の電流端子の端子端部を外装ケースから外へ突き出すための開口部を備える。前記設計により、従来技術の他のウルトラキャパシタと比較して、よりコンパクトかつ高電力密度のウルトラキャパシタとすることができる。
【００１０】
本発明の実施例は、以下の図面とあわせて、詳細な説明において記載される。
【図面の簡単な説明】
【００１１】
【図１】本発明による円筒ウルトラキャパシタの半断面図を示す。
【図２】ウルトラキャパシタ外装ケース、キャパシタエンドキャップ、及び充填された炭素電極との間の充填状態の拡大断面図を示す。
【図３】本発明による円筒二重層ウルトラキャパシタの別の実施例を示す。
【図４】高電圧の電池ブロックにおける隣接するウルトラキャパシタの接合箇所の断面図を示す
【図５Ａ】補強リブを有する星状構造である第１の電流端子の断面図を示し、星状構造の底面で放射状に延在する部材及びリブ及びチャネルの断面である。
【図５Ｂ】補強リブを有する星状構造である第１の電流端子の断面図を示し、星状構造の底面で放射状に延在する部材及びリブ及びチャネルの断面である。
【図５Ｃ】補強リブを有する星状構造である第１の電流端子の断面図を示し、星状構造の底面で放射状に延在する部材及びリブ及びチャネルの断面である。
【図５Ｄ】補強リブを有する星状構造である第１の電流端子の断面図を示し、星状構造の底面で放射状に延在する部材及びリブ及びチャネルの断面である。
【図６】円筒型の外装ケースを封止するためのウルトラキャパシタのエンドキャップを示す。
【図７】円筒型の外装ケースを封止するためのウルトラキャパシタのエンドキャップを示す。
【図８】ウルトラキャパシタに電解液を充填した後の、エンドキャップ、第１の電流端子、キャパシタ外装ケース、装填された炭素電極、シール部材、及び封止キャップの断面部分図を示す。
【図９】本発明による第２の電流端子の断面部分図を示す。
【図１０】電流端子の中心から放射状に延在する部材を有する星状構造を図式化した、図９に示される第２の電流端子の上面図を示す。
【図１１】両面塗り炭素電極の構造を示す。
【図１２】電極対の円筒形ゼリーロール状に巻回された層の略図を示す。
【図１３】本発明により製造される、キャパシタに配置される円筒型のゼリーロールの略図である。
【図１４】高電力密度のウルトラキャパシタに使用される、装填された炭素／炭素電極のゼリーロール状に取り付けられる本発明の電流端子を示す。
【図１５Ａ】蓄電装置（例えば本発明のウルトラキャパシタ）に使用される一体化された電流端子の異なる図を示し、そして、補強リブを有する星状構造である電流端子の部分的な上面図である。
【図１５Ｂ】図１５Ａの線Ａ−Ａに沿った電流端子の断面図である。
【図１５Ｃ】図１５Ｂの線Ｂ−Ｂに沿った電流端子の補強リブの断面図である。
【図１５Ｄ】二重層キャパシタを製造する際に、電解液をゼリーロール側に向かわせるためのチャネルを図示するための、電流端子１０３の底面図である。
【発明を実施するための形態】
【００１２】
本発明による電気二重層キャパシタは円筒型の外装ケース１を備え、当該円筒型の外装ケース１の片端は封止されて（閉じて）おり、他端もエンドキャップ又は蓋２により封止されている。そして当該エンドキャップ又は蓋２は第１の電流端子３と一体化している（図１）。
第１の電流端子３は、キャパシタを製造する際に、キャパシタに電解液を充填するための貫通孔６を有する。シール部材５は、円筒型の外装ケース１からエンドキャップ２を電気的に絶縁することを目的とする。円筒型の外装ケースには、炭素／炭素電極７が装填される。円筒型の外装ケース１の封止された端部（底部）には開口部／孔８があり、その開口部／孔８を介して、キャパシタ外装ケース１内に位置する第２の電流端子４の端子端部が突出する。第２の電流端子４の端部は、開口部８の縁部に沿って、外装ケース１の底部に溶接される（図３）。
【００１３】
キャパシタ外装ケースを封止するためのエンドキャップ２は、前記キャパシタから突出する第１の電流端子３の端子端部を外へ導くための開口部／孔９を有する。一方で、エンドキャップ２と第１の電流端子３の端子端部とは、開口部９の縁部に沿って溶接される（図８）。
エンドキャップ２は、外縁部には段差１２を有し、その高さはシール部材５の厚みに対応する。そしてエンドキャップ２は開口部９の周囲に、円筒型の外装ケースの端部の平面の上に拡がる円筒形カラー１３を有し、そして、円筒形カラー１３の外径に対応する外径を有する接続スリーブ１４に取り付けられる。接続スリーブ１４はねじ貫通孔１５を有し、そして、前記スリーブはエンドキャップ２のカラー１３に溶接される。
【００１４】
第２の電流端子４の端子端部はねじ切りされ、そのネジ山の寸法は、接続スリーブ１４のネジ孔１５のネジ山の寸法に対応する。その結果、個々の電気二重層キャパシタを、キャパシタのブロックと直列に接続することができ、すなわち、高電圧電池を組み立てることができる（図４）。
【００１５】
第１の電流端子３（図５Ａ〜５Ｂ）は、星状構造の中心から放射状に延在する、矩形の突起部１０（又は電流端子の中心から放射状に延在する部材）を有する星状構造を有し、そして、放射状の延在部材１０の上側（一方）に補強リブ１１が形成され、キャパシタのエンドキャップ２の底部と接触した状態で配置される。
本発明において、用語「星状構造」は詳細には、脚部、又は放射状に延在する部材、又は放射状に電流端子の中心から突出する突起部を備えるものと理解されなければならない。そして前記脚部、又は放射状の延在部材、又は放射状に突出する突起部は、それぞれ電流端子の中心でのみ接続している（図５Ｂ、５D、１０を参照）。
【００１６】
二重層キャパシタを組み立てる際、電流端子３の星状構造における放射状の延在部材１０の底面は、円筒型の外装ケース１に配置される巻回された炭素電極７のゼリーロール状の扁平な正極又は負極に、それぞれレーザスポット溶接される。
放射状の延在部材１０には補強リブ１１が形成されており（断面が）矩形状であり、そして、電流端子３の星状構造の上側に放射状に配置される。星状構造である、第１の電流端子３の放射状の延在部材１０間では、第１の電流端子３の貫通孔６からチャネル（通路）１７が延在する。
キャパシタを製造する際、電流端子３を電極に溶接するときは、これらのチャネル１７により電解液がゼリーロール７に向けられる（誘導される）。
【００１７】
同様に第２の電流端子４は、放射状に電流端子４の中心から突出する、矩形の延在部材２０を有する星状構造を有する。そして、星状構造の突起部２０の上側に、円筒型の外装ケース１の底部と接触した状態で配置される補強リブ２１が形成されている。
二重層キャパシタを組み立てる際、第２の電流端子４の星状構造の放射状の延在部材１０の底面は、円筒型の外装ケース１に配置される巻かれた炭素電極７のゼリーロールの平坦な負極又は正極に、それぞれレーザスポット溶接される。
【００１８】
図１４及び図１５Ａ〜図１５Ｄには、蓄電装置（例えば高電力密度のウルトラキャパシタ又は前記キャパシタから作られる電池）で使用される一体化された  電流端子が示される。
前記一体化された電流端子は、電流端子１０３の中心から放射状に延在する、矩形の延在部材１１０とを備え、「星状構造」（３）を備え、補強リブ１１１が、延在部材１１０の上側の縁に形成されている。
【００１９】
一体化された電流端子１０３は、製造の際、電解液を例えば二重層キャパシタに充填するために、貫通孔１０６を有する。電解液を均一に分配するために、電流端子の底面にはチャネル（通路）１１７が設けられており、前記チャネルは、貫通孔１０６から星状構造１００の延在部材１１０同士が接触する箇所まで延びる。
【００２０】
ウルトラキャパシタを製造する際、電流端子を電極に溶接するときは、これらのチャネル１１７により電解液がゼリーロールに向けられる（誘導される）。
【００２１】
放射状に延在する電流端子の部材１１４の底面は、円筒型の、ゼリーロールの面上で巻き込んだ集電体箔の平坦になった端部に溶接される。溶接の際は、レーザー溶接又はレーザスポット溶接を使用することができる。
【００２２】
二重層キャパシタを組み立てる際に、第１及び第２の電流端子の円形基部の底面は、円筒型の外装ケース１に配置される装填された円筒型の炭素電極７の正極及び負極にそれぞれレーザスポット溶接された。補強リブ１１、２１は、電流端子の上側に形成され放射状に配置される。
【００２３】
本発明による「星状電流端子」により設けられ、装填された炭素電極のゼリーロールを覆って巻き込んだ集電体箔の平坦になった正極及び負極にそれぞれレーザ溶接される利点は、以下である。
１．集電体箔と電流端子間の低い接触抵抗
２．一般の板状電流端子と比較した重量の軽減
３．電解液を充填する間の余分な空間の節約
【００２４】
エンドキャップ２と装填された炭素電極７をキャパシタとを円筒型の外装ケース１から電気的に絶縁するために、シール部材５を用いる。
シール部材５は、Ｌ字状の横断面を有するリングでありＬ字状の短い方の突出部がエンドキャップ２の外縁部の段差１２に支持され、そして、Ｌ字状の長い方の突出部は、円筒型のに充填された炭素電極の周囲を包む。このように、電極は外装ケースの中央に配置され、外装ケースから分離される。
【００２５】
電気二重層キャパシタは、以下のように準備される。
まず、第２の電流端子の薄板状円形基部の上側の補強リブが円筒型の外装ケースの底部で支持されるよう、そして、第２の電流端子の端子端部が外装ケースの外側まで延在するように、第２の電流端子を円筒型の外装ケースに配置する。
第２の電流端子の端子端部は、外装ケースの底部に対して外側に溶接される。
円筒型のに装填された炭素電極は外装ケースに配置され、そして、シール部材が炭素電極の上部を囲むように、円筒型の外装ケースはシール部材によりエンドキャップで封止される。（電極は外装ケースから分離される）
その後、キャパシタを封止し密封するように、円筒型の外装ケースの上部端部が丸められる（ローリングされる）。
キャパシタは製造の際、第１の電流端子の孔６を介して電解液が満たされる、そしてその後、孔は封止キャップ１６により封止される。キャパシタに電解液を充填する前か後に、接続スリーブ１４は、第１の電流端子の端子端部に溶接される。
【００２６】
接着された電極を製造するための実施例
キャパシタの充電可能な陽極（アノード）を用意するために、不規則な非グラファイト構造を有する微小孔構造の合成第１次炭素から抽出された０．８５グラムの炭化チタン（Ｈ．Ｃ．Ｓｔａｒｃｋ）、及び微小孔構造グラフェン層からなる合成第２次炭素から抽出された０．１５グラムの炭化ケイ素（Ｓｉｋａ−Ｔｅｃｈ）が、３ｍｌのエタノールに混合される。
得られた混合物に、８％の高分子バインダ（ＰＴＦＥ、Ａｌｄｒｉｃｈ、水中６０％の分散）が加えられた。混合の後に得られた混合物は、大気圧で約１時間、９０℃で乾燥させた。
その後混合物は、厚さ２〜３ｍｍのシートに押圧され、そして、ロータリー圧縮機を用いて、段階的に厚さ約９０μｍ（マイクロメータ）及び幅約５０ｍｍの炭素活性層フィルムに形成された。
同様に、充電可能な負電極が用意され、１次炭素は、好適にはより高い比表面積で、用いられる。カーボンフィルムは、真空下１５０℃で乾燥された。乾燥カーボンフィルムは、接着層を用いて幅１６５ｍｍのアルミニウム箔に接着された（例えば、Ｃ２０９、ＫＤＫ  Ｃｏｒｐｏｒａｔｉｏｎ、２０ｍｍ）。
使用される接着層は、予め準備した５０％のカーボンブラック及び１０％のＰＶＤＦ（Ａｌｄｒｉｃｈ）のＮＭＰ（Ｎメチル―２―ピロリドン）溶液である。
その後、電極は片側から活性炭素層が被覆され、１００℃で乾燥された。そして、カーボンフィルムは、カーボン層の反対側のアルミストリップ（薄板）の反対側に接着された。その後、得られた両面被覆電極を、真空にて４８時間１３０℃で乾燥させた。
【００２７】
活性炭素層を有する両面被覆電極は、カーボンストリップの幅が５０ｍｍで、片側の端部から突出する箔の幅が６０ｍｍとなるように切断された。
【００２８】
幅６０ｍｍのセパレータが加工面に配置され、そして、正帯電キャパシタ電極が、セパレータの端部が等しく両側から活性層カーボンフィルムを超すように配置された。
同様に前記電極が第２のセパレータに配置され、そして、その上に、負帯電電極（箔の端部が前出の電極の対向する端部にある）が配置される。
電極及び絶縁テープの片側の端部に、直径５ｍｍの管が取り付けられ、そして、電極及び絶縁テープは、前記管の周りに巻かれる。
外径２９ｍｍに仕上げられたこの巻回物はテープで固定され、その後、５ｍｍの管は取り外された。電極より突出する箔は平らに形成され、そして、正極端子のパッケージは、キャパシタの正極電流端子にスポット溶接された。
その後、円筒型のパッケージはキャパシタ外装ケースに挿入され、そして、パッケージの負極端子はキャパシタの負極電流端子にスポット溶接された。第１の電流端子は外装ケース内に配置され、対応するシール部材によって封止され、そして、外装ケースは密封ローリングされた。
【００２９】
封止されたキャパシタの電気抵抗はオームメータにより検査され、またその気密性は約５気圧（５０６，６２５ｋＰａ）のＨｅガスにより検査された。その後キャパシタは、真空システム（約７ｍｍ／Ｈｇ）に接続され、７２時間、１２０℃でそのままの状態にしておいた。
【００３０】
すべての空気を除去した後に、キャパシタは、アセトニトリル（Ａｌｄｒｉｃｈ）と、３０％のトリエチルメチル・アンモニウム・テトラフルオロボレート（Ｓｔｅｌｌａ  Ｃｈｅｍｉｃａｌ）からなる予め準備した無水電解液の溶液で満たされた。
【００３１】
以下の表は、本発明において使用するナノ多孔性電極対の実施例を示し、そして、異なる構成の炭素を有する本発明の使用を明らかに制限しない。
【００３２】
テーブル
2019517156.tif 000003
注意：炭素電極は集電体に接着された（１４８７以外）。炭素電極の圧力接触は、カーボン層で覆われている箔のためである。
【００３３】
本発明によれば、活性炭の層は、電流端子の両方の表面に接続しており、接続方法は、以下であり得る。
集電体の表面に対するカーボンフィルムに圧力接触する
カーボンフィルムを集電体の表面に接着する
集電体に乾燥混合物又は炭素及び結合剤のペーストをコンパクティング（成形）する
集電体は、非常に良好な電気伝導度を有する電気化学的に耐性のある材料であればよく、通常は薄い金属箔であり、例えば厚さ５〜１００μｍのＡｌ箔である。そして次に、活性炭と集電体の間で電気的接触を改善するために、薄い（例えば厚み１〜２μｍ）セラミック又は他の任意の導電層で被覆される。あるいは、電気的接触を改善する方法は、真空蒸着方法（例えば熱又はプラズマ真空蒸着ＰＶＤ法（物理蒸着法）又は金属噴霧方法）による、薄い金属層での活性炭膜の被覆であってもよい。
【００３４】
集電体及び端子を接続するための考えられる方法は、スポット溶接、ＴＩＧ溶接、レーザー溶接、拡散接合、Ａｌスパッタである。
【００３５】
非プロトン性電解液は、イオン対のためのドナーである有機溶剤及び非プロトン性塩を備え得る。
電解質塩は、第４級アンモニウム塩、４級ホスホニウム塩、及び、例えば、テトラエチルアンモニウム・テトラフルオロボレート、トリエチルメチルアンモニウム・テトラフルオロボレートであり得る。
【００３６】
陽イオンの電解質塩は、（Ｒ１Ｒ２）４Ｎ＋又はＲ１Ｒ２Ｐ＋であり得る。ここで、Ｒ１及びＲ２は−ＣＨ３〜−Ｃ５Ｈ１１までのアルキル基、又は環状フェニル環―Ｃ６Ｈ５、及びアニオンＢＦ４−、ＰＦ６−、ＡｓＦ６−、Ｐｈ４Ｂ−、ＣＦ３ＳＯ３―等である。
【００３７】
使用する溶媒は、以下の溶媒及びその混合物から選択される。アセトニトリル、ベンゾニトリル、スルホラン、プロピレンカーボネート、エチレン炭酸塩、エチルメチルカーボネート、ジメチルカーボネート、ジエチルカーボネート、酢酸メチル、γ―ブチロラクトン、テトラヒドロフラン、Ｎ、Ｎ―ジメチルホルムアミド、ジメチルスルホキシド、ピリジン、スルホラン、ジメチル・ケトン等。
【００３８】
電解液、イオン液体が、イミダゾール部分（例えば、濃縮ＥＭＩＢＦ６、ＥＭＩＣＦ３ＳＯ３その他）として、または、溶媒により使用され得る。
【符号の説明】
【００３９】
１：  円筒型の外装ケース
２：  エンドキャップ（封口部）／蓋
３：  第１の電流端子
４：  第２の電流端子
５：  シール部材
６：  貫通孔
７：  炭素電極
８：  開口部
９：  孔
１０：  矩形の突起部（延在部材）
１１：  補強リブ
１２：  段差
１３：  円筒カラー
１４：  接続スリーブ
１５：  ねじ貫通孔
１６：  封止キャップ
１７：  チャネル
２０：  矩形の突起部（延在部材）
２１：  補強リブ
１００：  星状構造
１０３：  電流端子
１０６：  貫通孔
１１０：  放射状の突起部（延在部材）
１１１：  補強リブ
１１７：  チャネル
【図１】
2019517156.tif 000004
【図２】
2019517156.tif 000005
【図３】
2019517156.tif 000006
【図４】
2019517156.tif 000007
【図５Ａ】
2019517156.tif 000008
【図５Ｂ】
2019517156.tif 000009
【図５Ｃ】
2019517156.tif 000010
【図５Ｄ】
2019517156.tif 000011
【図６】
2019517156.tif 000012
【図７】
2019517156.tif 000013
【図８】
2019517156.tif 000014
【図９】
2019517156.tif 000015
【図１０】
2019517156.tif 000016
【図１１】
2019517156.tif 000017
【図１２】
2019517156.tif 000018
【図１３】
2019517156.tif 000019
【図１４】
2019517156.tif 000020
【図１５Ａ】
2019517156.tif 000021
【図１５Ｂ】
2019517156.tif 000022
【図１５Ｃ】
2019517156.tif 000023
【図１５Ｄ】
2019517156.tif 000024
【国際調査報告】
2019517156.tif 000025
2019517156.tif 000026
2019517156.tif 000027